СПОСОБ СНИЖЕНИЯ ТЕРМИЧЕСКОЙ СТОЙКОСТИ ПОРОШКООБРАЗНОГО ГИДРИДА ТИТАНА

1. Способ получения порошкообразного гидрида титана, заключающийся в активации порошка титана и последующем взаимодействии его с водородом, отличающийся тем, что активацию порошка титана проводят путем его прогрева в динамическом вакууме при температуре 290-350°С в течение 3-4 часов, а взаимодействие порошка титана с водородом проводят при температуре не более 300°С.
2. Способ по п.1, отличающийся тем, что порошок титана перед активацией обрабатывают в шаровой мельнице.
3. Способ по п.2, отличающийся тем, что обработку порошка титана в шаровой мельнице проводят в течение 0,5-55 часов с частотой биения шара 5-15 Гц.